(57)【要約】【課題】  プリプレグや絶縁層等を形成する際に薄型化を行った場合であっても、樹脂硬化物や強化基材の脱落を生じ難く、多層基板の製造に適した複合体を提供すること。【解決手段】  複合体１００は、樹脂組成物１０２中に繊維シート１０１が配された構成を有している。また、複合体１００は、貫通孔１０３を備えている。そして、樹脂組成物１０２は、その硬化物の２０℃における貯蔵弾性率が、１００〜２０００ＭＰａである。【選択図】  図１
2006307067.tif 000002
【特許請求の範囲】
【請求項１】
樹脂組成物と、該樹脂組成物中に配された繊維シートと、を備え、
前記樹脂組成物は、その硬化物の貯蔵弾性率が２０℃で１００〜２０００ＭＰａであることを特徴とする複合体。
【請求項２】
前記樹脂組成物が、粘弾性樹脂を含有することを特徴とする請求項１記載の複合体。
【請求項３】
前記樹脂組成物は、アクリル系重合体を含み、該重合体は、２〜２０質量部のグリシジルアクリレート単位を有し、エポキシ価が２〜３６であり、且つ、質量平均分子量が３０，０００以上であることを特徴とする請求項１又は２記載の複合体。
【請求項４】
前記繊維シートはガラス布であり、該ガラス布の厚みが１０〜２００μｍであることを特徴とする請求項１〜３のいずれか一項に記載の複合体。
【請求項５】
総厚さが１００μｍ以下であることを特徴とする請求項１〜４のいずれか一項に記載の複合体。
【請求項６】
厚さ方向に貫通する貫通孔を有する請求項１〜５のいずれか一項に記載の複合体。
【請求項７】
請求項１〜６のいずれか一項に記載の複合体における前記樹脂組成物を半硬化して得られたことを特徴とするプリプレグ。
【請求項８】
厚さ方向に貫通する貫通孔を有する請求項７記載のプリプレグ。
【請求項９】
請求項６記載の複合体の少なくとも一面上に金属箔を配するとともに、当該複合体における前記樹脂組成物を硬化してなり、且つ、前記貫通孔の内壁に、厚さ方向に延びる導電体が付着していることを特徴とする金属張積層板。
【請求項１０】
請求項８記載のプリプレグの少なくとも一面上に金属箔を配するとともに、当該プリプレグにおける半硬化状態の前記樹脂組成物をさらに硬化してなり、且つ、前記貫通孔の内壁に、厚さ方向に延びる導電体が付着していることを特徴とする金属張積層板。
【請求項１１】
厚さ方向に貫通孔が形成されるとともに、前記貫通孔に厚さ方向に電気的接続をするための導電性樹脂組成物が充填されている絶縁基板を備えるプリント配線板であって、
前記絶縁基板は、請求項１〜５のいずれか一項に記載の複合体を硬化してなり、
前記絶縁基板は、内部に密閉構造の空孔を有しており、
前記絶縁基板と前記導電性樹脂組成物とは、前記導電性樹脂組成物が、前記絶縁基板の前記空孔から形成された複数の凹部に充填された状態で前記絶縁基板の内部へ突出することにより、一体化されている、
ことを特徴とするプリント配線板。
【請求項１２】
厚さ方向に貫通孔が形成されるとともに、前記貫通孔に厚さ方向に電気的接続をするための導電性樹脂組成物が充填されている絶縁基板を備えるプリント配線板であって、
前記絶縁基板は、請求項１〜５のいずれか一項に記載の複合体を硬化してなり、
前記導電性樹脂組成物は、金属微粒子及び樹脂を含む組成物であり、且つ、前記金属微粒子の大きさが、平均粒子直径０．２〜２０μｍの範囲であり、
前記絶縁基板と前記導電性樹脂組成物とは、前記導電性樹脂組成物中の前記樹脂が、前記絶縁基板中に浸透することにより一体化されている、
ことを特徴とするプリント配線板。
【請求項１３】
厚さ方向に貫通孔が形成されるとともに、前記貫通孔に厚さ方向に電気的接続をするための導電性樹脂組成物が充填されている絶縁基板を備えるプリント配線板であって、
前記絶縁基板は、請求項１〜５のいずれか一項に記載の複合体を硬化してなり、
前記導電性樹脂組成物は、金属微粒子及び樹脂を含む組成物であり、且つ、前記金属微粒子の大きさは、平均粒子直径０．２〜２０μｍの範囲であり、
前記絶縁基板と前記導電性樹脂組成物とは、前記導電性樹脂組成物中の前記樹脂と前記絶縁基板中の前記樹脂組成物とが共有結合して自己接着することにより一体化されている、
ことを特徴とするプリント配線板。
【請求項１４】
厚さ方向に貫通孔が形成されるとともに、前記貫通孔に厚さ方向に電気的接続をするための導電性樹脂組成物が充填されている絶縁基板を備えるプリント配線板であって、
前記絶縁基板は、請求項１〜５のいずれか一項に記載の複合体を硬化してなり、
前記絶縁基板と前記導電性樹脂組成物とは、前記絶縁基板を構成する前記複合体中の前記繊維シートが、前記導電性樹脂組成物中に突出することにより一体化されている、
ことを特徴とするプリント配線板。
【請求項１５】
内部に空孔を有する請求項１〜５のいずれか一項に記載の複合体の両面をカバーフィルムで覆うとともに、前記複合体の厚さ方向に、レーザー光照射により貫通孔を形成する工程と、
前記貫通孔に、導電性ペーストを充填する工程と、
前記カバーフィルムを除去した後、前記複合体の少なくとも片面に金属箔を張り合わせる工程と、
前記複合体を加熱及び加圧して圧縮硬化させることにより前記複合体と前記導電性ペーストとを一体化する工程と、
前記金属箔を所定の形状にパターニングする工程と、
を有することを特徴とするプリント配線板の製造方法。
【請求項１６】
内部に空孔を有する請求項１〜５のいずれか一項に記載の複合体の両面をカバーフィルムで覆うとともに、前記複合体の厚さ方向に、レーザー光照射により貫通孔を形成する工程と、
前記貫通孔に、導電性ペーストを充填する工程と、
前記カバーフィルムを除去した後、前記複合体の片面に金属箔を張り合わせて中間体を得る工程と、
一対の前記中間体を、前記金属箔が外側となるように配置するとともに、一対の前記中間体の間に２層以上の配線パターンを有する回路基板を配置して積層体を得る工程と、
前記積層体を加熱及び加圧して圧縮硬化させることにより前記複合体と前記導電性ペーストとを一体化する工程と、
一対の前記金属箔を、所定の形状にパターニングする工程と、
を有することを特徴とする多層プリント配線板の製造方法。
【請求項１７】
内部に空孔を有する請求項１〜５のいずれか一項に記載の複合体の両面をカバーフィルムで覆うとともに、前記複合体の厚さ方向に、レーザー光照射により貫通孔を形成する工程と、
前記貫通孔に、導電性ペーストを充填する工程と、
前記カバーフィルムを除去して中間接続体を得る工程と、
複数の両面プリント配線板の間に、前記中間接続体を配置して積層体を得る工程と、
前記積層体を加熱及び加圧して圧縮硬化させることにより前記複合体と前記導電性ペーストとを一体化する工程と、
を有することを特徴とする多層プリント配線板の製造方法。
【発明の詳細な説明】
【技術分野】
【０００１】
本発明は、複合体、これを用いたプリプレグ、これらを備える金属張積層板、並びに、プリント配線板及びその製造方法に関する。
【背景技術】
【０００２】
電気及び電子部品の小型化、軽量化、多機能化に伴い、多層プリント配線板は高密度化、高多層化してきている。したがって、これらに対応可能な特性を有する、より信頼性の高いプリント配線板が要求されている。
【０００３】
多層プリント配線板は、一般に、絶縁層と導体箔とが交互に複数積層された構造を有しており、異なる層の導体箔同士は、絶縁層に設けられたビアによって電気的に接続されている。このような多層プリント配線板における絶縁層用の材料としては、繊維シート等の強化基材に絶縁性の樹脂を含浸させた複合体や、この樹脂を半硬化させて得られたプリプレグが頻繁に用いられる。多層プリント配線板の絶縁層に適用可能なプリプレグとしては、例えば、下記特許文献１に記載されたものが知られている。
【特許文献１】特許第２９０４３１１号公報
【発明の開示】
【発明が解決しようとする課題】
【０００４】
しかしながら、近年、多層プリント配線板には、従来にも増して更なる小型化が望まれており、これに対応するため、絶縁層に用いられる複合体やプリプレグにも一層の薄型化が要求されている。ところが、上記従来のプリプレグ等に対してこのような薄型化を行うと、積層板等を製造した場合に、樹脂の硬化物や強化基材の一部が欠けて脱落し易い傾向にあることが判明した。このようにして生じた脱落物は、多層プリント配線板を製造する際に異物となって回路パターンを断線させる原因となるため、望ましくない。
【０００５】
そこで、本発明はこのような事情にかんがみてなされたものであり、プリプレグや絶縁層等を形成する際に薄型化を行った場合であっても、樹脂硬化物や強化基材の脱落を生じ難い複合体を提供することを特徴とする。本発明はまた、かかる複合体を用いて得られるプリプレグ、金属張積層板並びにプリント配線板及びその製造方法を提供することを目的とする。
【課題を解決するための手段】
【０００６】
上記目的を達成するため、本発明の複合体は、樹脂組成物と、この樹脂組成物中に配された繊維シートとを備えており、樹脂組成物は、その硬化物の貯蔵弾性率が２０℃で１００〜２０００ＭＰａであることを特徴とする。なお、樹脂組成物の貯蔵弾性率としては、例えば、その硬化物を測定周波数１〜１００Ｈｚの引張りモード（スパン間距離５〜３０ｍｍ）で動的粘弾性測定することにより得られた値を採用することができる。
【０００７】
このように、本発明の複合体は、強化基材に含浸された樹脂組成物として、硬化後の弾性率の値が所定の範囲であるものを用いている。このような複合体を多層プリント配線板における絶縁層に適用した場合、かかる絶縁層を構成する樹脂の硬化物が上述した弾性率を有しているため、薄型化した場合であっても過度に硬くなることがなく、当該樹脂硬化物の欠損等が生じ難くなる。また、この絶縁層においては、上述したような適度な弾性を有する樹脂硬化物中に強化基材である繊維シートが配されているため、配線板製造時において繊維シートの破れが生じたとしても、その破損物が絶縁層から脱落することが極めて少ない。
【０００８】
また、本発明の複合体においては、上記硬化性樹脂組成物が粘弾性樹脂を含有していると好ましい。このような複合体は、樹脂硬化物や基材の脱落がより確実に抑制されるとともに、多層基板における絶縁層に適用した場合に、金属箔等に対する接着信頼性が優れるものとなる。
【０００９】
複合体中の樹脂組成物は、アクリル系重合体を含んでおり、また、この構造単位は、２〜２０重量部のグリシジルアクリレート単位を有し、エポキシ価が２〜３６であり、且つ、重量平均分子量が３０，０００以上であると好ましい。ここで、エポキシ価とは、試料１００ｇ中に存在するエポキシ基のモル数（ｅｑ．／１００ｇ）を表し、本明細書においては、例えば、ＨＬＣ法により測定されたエポキシ価を採用することができる。樹脂組成物が、このような条件を満たすアクリル系重合体を含んでいる場合、当該樹脂組成物の硬化物は、上述した弾性率の条件を満たし易いものとなる。
【００１０】
上記複合体における繊維シートは、ガラス布であり、しかも、このガラス布の厚みは、１０〜２００μｍであると好ましい。繊維シートとしてガラス布を用いることによって、強度に優れる複合体、ひいては絶縁層を形成可能となる。また、ガラス布の厚さを上記範囲とすれば、絶縁層の強度を十分に維持したまま、当該絶縁層を薄型化することができるようになる。
【００１１】
また、本発明の複合体は、その総厚さが１００μｍ以下であると更に好ましい。複合体の総厚さが１００μｍ以下であると、多層印刷配線板を構成する絶縁基板として用いる場合に、高密度化を図ることがより容易となる。
【００１２】
上記本発明の複合体は、厚さ方向に貫通する貫通孔を設けられた形態であってもよい。かかる形態の複合体は、予め所定の位置に貫通孔が設けられていることから、これを用いて多層基板等を形成する際のビアの形成が容易となる。
【００１３】
また、本発明によるプリプレグは、上記本発明の複合体における樹脂組成物を半硬化して得られたものである。このプリプレグは、上記本発明の複合体からなるため、硬化後に脱落物を極めて生じ難いものとなる。そして、このようなプリプレグを用いれば、多層プリント配線板を容易且つ良好に製造することが可能となる。
【００１４】
本発明のプリプレグも、上記複合体と同様、厚さ方向に貫通する貫通孔を有していると好ましい。このようなプリプレグを用いれば、多層基板の製造の際におけるビアの形成が極めて容易化される。
【００１５】
本発明はまた、上述の複合体を用いて得られた金属張積層板を提供する。すなわち、本発明の金属張積層板は、貫通孔を有する上記本発明の複合体の少なくとも一面上に金属箔を配するとともに、当該複合体における樹脂組成物を硬化してなるものであり、且つ、貫通孔の内壁に、厚さ方向に延びる導電体が付着していることを特徴とする。
【００１６】
同様の金属張積層板は、上記本発明のプリプレグから得ることもできる。すなわち、本発明の金属張積層板は、貫通孔を有する上記本発明のプリプレグの少なくとも一面上に金属箔を配するとともに、当該プリプレグにおける半硬化状態の樹脂組成物をさらに硬化してなり、且つ、貫通孔の内壁に、厚さ方向に延びる導電体が付着していることを特徴としてもよい。
【００１７】
これらの金属張積層板は、上記本発明の予め貫通孔が設けられた複合体又はプリプレグを備えていることから、これらを積層することで、絶縁層及び金属箔を交互に有する多層基板を容易に得ることができる。この際、複合体又はプリプレグの貫通孔の内部には導電体が付着しており、このような貫通孔はいわゆるビアとして機能することから、多層基板における異なる層の金属箔同士を所望の位置で接続することが容易である。
【００１８】
本発明によるプリント配線板は、絶縁基板の厚さ方向に貫通孔が形成されるとともに、貫通孔に基板の厚さ方向に電気的接続をするための導電性樹脂組成物が充填されているものであり、絶縁基板は、上記本発明の複合体を硬化してなり、絶縁基板は、内部に密閉構造の空孔を有しており、絶縁基板と導電性樹脂組成物とは、導電性樹脂組成物が、絶縁基板における空孔から形成された複数の凹部に充填された状態で絶縁基板の内部へ突出することにより、一体化されていることを特徴とする。
【００１９】
上記構成を有するプリント配線板は、絶縁基板として本発明の複合体からなるものを備えているため、その製造時に樹脂硬化物や繊維等の脱落物が生じて配線パターン等の断線を生じることが極めて少ない。また、上述の如く、貫通孔内の導電性樹脂組成物は、貫通孔の内壁の凹部にも充填されている。かかる構造は、換言すれば、導電性樹脂組成物の突出部が絶縁基板側に食い込んだ状態であり、このため、アンカー効果が生じて導電性樹脂組成物と貫通孔の内壁との密着性が良好となる。その結果、絶縁基板と導電性樹脂組成物とのずれ等が生じ難くなり、信頼性に優れるプリント配線板が得られるようになる。
【００２０】
また、本発明の他のプリント配線板は、絶縁基板の厚さ方向に貫通孔が形成されるとともに、貫通孔に基板の厚さ方向に電気的接続をするための導電性樹脂組成物が充填されているプリント配線板であって、絶縁基板は、上記本発明の複合体を硬化してなるものであり、導電性樹脂組成物は、金属微粒子及び樹脂を含む組成物であり、且つ、金属微粒子の大きさが、平均粒子直径０．２〜２０μｍの範囲であり、絶縁基板と導電性樹脂組成物とは、導電性樹脂組成物中の樹脂が、絶縁基板中に浸透することにより一体化されていることを特徴とする。
【００２１】
上記構成を有するプリント配線板は、絶縁基板として本発明の複合体からなるものを備えているため、上述の如く、製造時に脱落物等を生じ難い。また、貫通孔に充填された導電性樹脂組成物は、当該組成物中の樹脂が絶縁基板中に浸透した状態で絶縁基板と接着しているため、貫通孔の内壁との密着性が高い状態となっている。したがって、このような構成を有するプリント配線板も、極めて信頼性に優れるものとなる。
【００２２】
さらに、本発明の他のプリント配線板は、絶縁基板の厚さ方向に貫通孔が形成されるとともに、貫通孔に基板の厚さ方向に電気的接続をするための導電性樹脂組成物が充填されているプリント配線板であって、絶縁基板は、上記本発明の複合体を硬化してなるものであり、導電性樹脂組成物は、金属微粒子及び樹脂を含む組成物であり、且つ、金属微粒子の大きさは、平均粒子直径０．２〜２０μｍの範囲であり、絶縁基板と導電性樹脂組成物とは、導電性樹脂組成物中の樹脂と絶縁基板中の樹脂成分とが共有結合して自己接着することにより一体化されていることを特徴とする。
【００２３】
上記構成を有するプリント配線板は、絶縁基板として本発明の複合体からなるものを備えているため、上述の如く、製造時に脱落物を生じ難い。また、貫通孔に充填された導電性樹脂組成物は、当該組成物中の樹脂と絶縁基板中の樹脂成分とが共有結合して自己接着しているため、貫通孔の内壁と強固に接着された状態となっている。したがって、このような構成を有するプリント配線板も、極めて信頼性に優れるものとなる。
【００２４】
さらにまた、本発明の他のプリント配線板は、絶縁基板の厚さ方向に貫通孔が形成されるとともに、貫通孔に基板の厚さ方向に電気的接続をするための導電性樹脂組成物が充填されているプリント配線板であって、絶縁基板は、上記本発明の複合体を硬化してなるものであり、絶縁基板と導電性樹脂組成物とは、絶縁基板を構成する複合体中の繊維シートが、導電性樹脂組成物中に突出することによって一体化されていることを特徴とする。
【００２５】
上記構成を有するプリント配線板は、絶縁基板として本発明の複合体からなるものを備えているため、上述の如く、製造時に脱落物を生じ難い。また、絶縁基板を構成する複合対中の繊維シートは、導電性樹脂組成物中に突出しており、換言すれば、絶縁基板中の繊維シートが導電性樹脂組成物に食い込んだ状態となっている。このため、導電性樹脂組成物と貫通孔の内壁とが極めて強固に接着されている。したがって、このような構成を有するプリント配線板も、極めて信頼性に優れるものとなる。
【００２６】
本発明はまた、上記構成を有するプリント配線板を好適に製造する方法を提供する。すなわち、本発明のプリント配線板の製造方法は、内部に空孔を有する上記本発明の複合体の両面をカバーフィルムで覆うとともに、複合体の厚さ方向に、レーザー光照射により貫通孔を形成する工程と、貫通孔に、導電性ペーストを充填する工程と、カバーフィルムを除去した後、複合体の少なくとも片面に金属箔を張り合わせる工程と、複合体を加熱及び加圧して圧縮硬化させることにより複合体と導電性ペーストとを一体化する工程と、金属箔を所定の形状にパターニングする工程とを有することを特徴とする。
【００２７】
本発明は更に、上述した本発明の構成を含む多層プリント配線板を好適に製造する方法も提供する。すなわち、本発明の多層プリント配線板の製造方法は、内部に空孔を有する上記本発明の複合体の両面をカバーフィルムで覆うとともに、複合体の厚さ方向に、レーザー光照射により貫通孔を形成する工程と、貫通孔に、導電性ペーストを充填する工程と、カバーフィルムを除去した後、複合体の片面に金属箔を張り合わせて中間体を得る工程と、一対の中間体を、金属箔が外側となるように配置するとともに、この一対の中間体の間に２層以上の配線パターンを有する回路基板を配置し、積層体を得る工程と、この積層体を加熱及び加圧して圧縮硬化させることにより複合体と導電性ペーストとを一体化する工程と、一対の金属箔を、所定の形状にパターニングする工程とを有することを特徴とする。
【００２８】
また、本発明の他の多層プリント配線板の製造方法は、内部に空孔を有する上記本発明の複合体の両面をカバーフィルムで覆うとともに、複合体の厚さ方向に、レーザー光照射により貫通孔を形成する工程と、貫通孔に、導電性ペーストを充填する工程と、カバーフィルムを除去して中間接続体を得る工程と、複数の両面プリント配線板の間に、中間接続体を配置して積層体を得る工程と、積層体を加熱及び加圧して圧縮硬化させることにより複合体と導電性ペーストとを一体化する工程とを有することを特徴とする。
【発明の効果】
【００２９】
本発明によれば、プリプレグや絶縁層等を形成する際に薄型化を行った場合であっても、樹脂硬化物や強化基材の脱落を生じ難い複合体を提供することが可能となる。また、かかる複合体を用いて得られるプリプレグ及び金属張積層板や、これらを用いて製造され、極めて信頼性に優れるプリント配線板及びその製造方法を提供することが可能となる。
【発明を実施するための最良の形態】
【００３０】
以下、本発明の好適な実施形態について図面を参照して詳細に説明する。なお、同一の要素には同一の符号を付し、重複する説明を省略する。また、上下左右等の位置関係は、図面の位置関係に基づくものとする。
［複合体］
【００３１】
まず、図１を参照して本発明の複合体の好適な実施形態について説明する。
【００３２】
図１は、実施形態の複合体の断面構造を模式的に示す図である。複合体１００は、樹脂組成物１０２中に繊維シート１０１が配された構成を有している。また、複合体１００は、貫通孔１０３を備えている。
【００３３】
繊維シート１０１としては、例えば、アラミド（芳香族ポリアミド）等の耐熱性合成繊維やガラス繊維からなる繊維布（織布や不織布）、或いは紙等が挙げられる。これらのうち、ガラス繊維織布及びガラス繊維不織布が好ましく、ガラス繊維織布が特に好ましい。ガラスの材質としては、Ｅガラス、Ｓガラス、Ｄガラス等が挙げられる。また、繊維シートとして織布を用いる場合の繊維の織り方については、例えば、平織、朱子織、綾織等が挙げられる。
【００３４】
繊維シート１０１の厚みは、複合体１００が十分な強度を有し得る範囲で可能な限り薄い方が好ましい。具体的には、例えば、１０〜２００μｍであると好ましく、２０〜８０μｍであるとより好ましい。また、繊維シート１０１としては、線膨張率が小さいものが好ましい。
【００３５】
樹脂組成物１０２としては、その硬化物の２０℃における貯蔵弾性率が１００〜２０００ＭＰａ、好ましくは１００〜１５００ＭＰａ、更に好ましくは１００〜１０００ＭＰａでるものであればよく、例えば、硬化性樹脂とこの硬化性樹脂を硬化させる硬化剤とを含有するものが挙げられる。硬化性樹脂の樹脂成分としては、粘弾性樹脂が好ましく、例えば、エポキシ樹脂、ゴム変性エポキシ樹脂、フェノール樹脂、ポリブタジエン、スチレン・ブタジエンゴム（ＳＢＲ）、アクリロニトリル・ブタジエンゴム（ＮＢＲ）、カルボキシル基末端ブタジエン・アクリロニトリル共重合ゴム（ＣＴＢＮ）、ＢＴレジン、アクリル系重合体、ポリアミド、ポリイミド、ポリアミドイミド、シリコーン変性ポリアミドイミド等が挙げられる。また、硬化剤としては、ジシアンジアミド、フェノール樹脂、イミダゾール、アミン化合物、酸無水物等が挙げられる。
【００３６】
なかでも、樹脂組成物１０２としては、硬化性のアクリル重合体と、このアクリル重合体を硬化させる硬化剤とを組み合わせたものが好ましい。この場合、アクリル重合体１００質量部に対して、硬化剤を６０〜３５０質量部含有しているとより好ましい。硬化剤の含有量が、アクリル系重合体１００質量部に対して６０質量部未満であると、樹脂硬化物の弾性率が３００ＭＰａ未満となり易く、複合体１００が容易に変形してしまうなど、取り扱いの点で問題が生じるほか、樹脂硬化物のガラス転移温度（Ｔｇ）が急激に低下してしまい、複合体１００が高温放置時に劣化して寸法収縮を生じる等、耐熱性が不十分となり易い傾向にある。一方、３５０質量部を超える場合は、樹脂組成物１０２の硬化物の弾性率が２０００ＭＰａを超えることが多く、この場合、硬化後の複合体１００が脆くなり易い傾向にある。
【００３７】
また、アクリル重合体は、その重量平均分子量（Ｍｗ）が、３００００以上であることが好ましく、５００００以上であることがより好ましい。さらに、このアクリル重合体は、重合成分として、好ましくは２〜２０質量％、より好ましくは２〜１５質量％のグリシジルアクリレートを含有しており、しかも、好ましくは２〜３６、より好ましくは３〜３０のエポキシ価を有しているとより好ましい。
【００３８】
樹脂組成物１０２がこれらの条件を満たすアクリル系重合体を含有している場合、その硬化物は上述した範囲の弾性率を有するものとなり易いほか、耐熱性等の特性も良好となる。特に、アクリル系重合体のエポキシ価が２未満であると、樹脂組成物１０２の硬化物のＴｇが低下して、複合体１０１からなる絶縁層の耐熱性が不十分となる傾向にある。一方、エポキシ価が３６を超えると、硬化物の弾性率が過度に大きくなり、絶縁層が脆くなる傾向にある。
【００３９】
上記構成を有する複合体１００は、例えば、以下に示すようにして製造することができる。すなわち、樹脂組成物１０２を繊維シート１０１に含浸させた後に乾燥し、更に所定の位置に貫通孔１０３を形成する方法が例示できる。樹脂組成物１０２を繊維シート１０１に含浸させる方法としては、例えば、ウェット方式やドライ方式等、樹脂組成物１０２の溶液に繊維シート１０１を浸漬させる方法や、繊維シート１０１に樹脂組成物１０２を塗工する方法が挙げられる。
［プリプレグ］
【００４０】
次に、図２を参照して、好適な実施形態に係るプリプレグについて説明する。
【００４１】
図２は、実施形態のプリプレグの断面構造を模式的に示す図である。図２に示すプリプレグ２００は、樹脂組成物を半硬化させた半硬化樹脂層２０２と、この中に配された繊維シート２０１とから構成されている。また、プリプレグ２００は、貫通孔２０３を備えている。かかるプリプレグ２００を構成する樹脂組成物及び繊維シート２０１は、上述した複合体１００におけるのと同様のものが好適である。
【００４２】
このような構成を有するプリプレグ２００は、例えば、上述した貫通孔１０３を有する複合体１００に対し、後述するような所定の処理を施すことによって、当該複合体１００中の樹脂組成物１０２を半硬化させる方法により製造することができる。また、プリプレグ２０１は、樹脂組成物を繊維シート２０１に含浸させて乾燥した後、この樹脂組成物を半硬化させて半硬化樹脂層２０２を形成してから、所定の位置に貫通孔２０３を設ける方法によって製造することもできる。
【００４３】
ここで、樹脂組成物を半硬化して半硬化樹脂層２０２を形成する方法としては、加熱、紫外線照射、電子線照射等の方法が挙げられる。例えば、加熱により半硬化を行う場合、好適な条件の一例として、加熱温度１００〜２００℃、加熱時間１〜３０分の条件が挙げられる。
【００４４】
プリプレグ２００における半硬化樹脂層２０２は、樹脂組成物が１０〜５０％の硬化率となるように硬化されたものであることが好ましい。この硬化率が１０％未満であると、プリプレグ２００を導電体と一体化した場合に、導電体の表面に繊維シートの凹凸が反映されてしまい、表面平滑性が低下する傾向にあるほか、当該プリプレグ２００からなる絶縁層の厚みの制御が困難となる傾向にある。一方、樹脂組成物の硬化率が５０％を越えると、半硬化樹脂層２０２中の樹脂成分が不足することとなり、導電体と高速で一体化させた場合に気泡やかすれが生じ易くなる傾向にある。こうなると、導電体との接着力が不十分となる。
［金属張積層板］
【００４５】
次に、図３を参照して、好適な実施形態に係る金属張積層板について説明する。
【００４６】
図３は、実施形態の金属箔張積層板の断面構造を模式的に示す図である。図３に示される金属箔張積層板３００は、貫通孔３０３を有する絶縁基板３０１と、貫通孔３０３に充填された導電体３０４と、絶縁基板３０１の両面に積層された一対の導電体層３０２とから構成されている。
【００４７】
導電体層３０２の構成材料としては、例えば、銅箔、アルミニウム箔、ニッケル箔等の金属箔が挙げられる。金属箔張積層板３００においては、導電体層３０２が銅箔であることが好ましく、その厚さは１〜７０μｍであることが好ましい。銅箔としては、電解銅箔、圧延銅箔等が適用できる。
【００４８】
なお、導電体層３０２は、これらの金属箔からなるものに限られず、金属、導電性を有する有機物及びこれらの複合物等からなる導電性の膜から構成されるものであればよい。具体的には、例えば、金、銀、ニッケル、銅、白金、パラジウム等の金属、酸化ルテニウム等の金属酸化物、又は、これらの金属を含む有機金属化合物等を含有する導電ペーストを加熱加圧して得られる膜が挙げられる。
【００４９】
絶縁基板３０１は、上述した複合体１００又はプリプレグ２００からなり、これらの貫通孔１０３又は２０３中に導電体３０４が充填された状態のものである。金属張積層板３００においては、この導電体３０４がいわゆるビアとして機能することによって、絶縁基板３０１の表裏面に形成された一対の導電体層３０２同士が電気的に接続される。
【００５０】
上記構成を有する金属張積層板３００は、以下に示す方法により製造することができる。すなわち、例えば、絶縁基板３０１が上述したプリプレグ２００からなるものである場合、まず、プリプレグ２００における貫通孔２０３に、導電ペーストを充填して導電体３０４を形成する。この導電ペーストとしては、通常、多層配線板等のビア形成に用いられるものを特に制限なく適用でき、後述のプリント配線板に応用する場合には、例えば、後述するような樹脂及び金属微粒子を含むものが好ましい。
【００５１】
次に、導電体３０４が形成されたプリプレグ２００の両表面上に上述したような金属箔を重ね、これらを一体化することによって金属張積層板３００を得る。これらを一体化する方法としては、例えば、メタライズ、プレス積層方法、熱ロール連続積層法等が挙げられる。なかでも、効率よく導電体層を形成する観点からは、プレス積層法が好ましい。熱プレス積層法により、金属箔と、プリプレグ又は複合体とを一体化する際の加熱加圧条件は、例えば、温度１２０〜２３０℃、圧力１０〜６０ｋｇ／ｃｍ2、加熱時間３０〜１２０分とすることが好ましい。
【００５２】
なお、金属張積層板３００は、絶縁基板３０１と導電体層３０２との間に、絶縁基板３０１を構成する複合体１００やプリプレグ２００中のものと同じ樹脂組成物からなる樹脂層を備えていても構わない。この樹脂層は、金属張積層板３００において、絶縁基板３０１中の樹脂組成物と一体化して当該絶縁基板３０１の一部となる。かかる構成とすれば、繊維シート１０１や２０１に起因する複合体１００やプリプレグ２００表面の凹凸が、この樹脂層によって緩和されることとなり、平滑な表面を有する金属張積層板３００を得やすくなる。そして、このような構成を有する金属張積層板３００は、例えば、導電体層３０２を構成する金属箔の表面に樹脂組成物を塗布した後、金属箔を、この塗布面が接するように複合体１００やプリプレグ２００と張り合わせることによって製造できる。
【００５３】
なお、本発明の金属張積層板は、必ずしも導電体層が絶縁基板の両面に配置されたものでなくてもよく、片側にのみ配置された形態であってもよい。また、ビアとして、貫通孔１０３又は２０３内に導電体３０４が充填された構造のものを例示したが、ビアは、少なくとも絶縁基板３０１の表裏面の導通が図れるものであればかかる構造に限定されない。具体的には、貫通孔１０３や２０３の内壁に、貫通孔の厚さ方向における両端部を結ぶように導電体が付着した形態であってもよい。
［プリント配線板及びその製造方法］
【００５４】
以下、プリント配線板の製造方法の第１〜６の形態及びこれらの製造方法により得られるプリント配線板について説明する。
【００５５】
（第１の形態）
まず、図４を参照して、第１の形態に係る製造方法により得られたプリント配線板について説明する。図４は、第１の形態の製造方法により得られたプリント配線板の断面構造を模式的に示す図である。
【００５６】
図示のように、プリント配線板４００は、絶縁基板４１０の両側に、回路パターン４２０ａ及び回路パターン４２０ｂが設けられた構造を有する両面プリント配線板である。絶縁基板４１０は、厚さ方向に設けられた貫通孔４０３内に導電性樹脂組成物が充填されてなるビア４０４を所定の位置に有している。このビア４０４によって、回路パターン４２０と回路パターン４２２とが所定の位置において互いに電気的に接続されている。
【００５７】
絶縁基板４１０は、上述した複合体１００又はプリプレグ２００の硬化物からなるものである。ここで、複合体１００又はプリプレグ２００の硬化物とは、複合体１００又はプリプレグ２００に含まれている樹脂組成物１０２又は半硬化樹脂層２０２が、さらに硬化（より好ましくは完全硬化）された状態のものをいう。
【００５８】
絶縁基板４１０を形成するための複合体１００又はプリプレグ２００における樹脂組成物としては、熱硬化性樹脂が好ましく、なかでも、エポキシ樹脂、フェノール樹脂、熱硬化性ポリブタジエン及びポリイミドからなる群より選ばれる少なくとも一種の熱硬化性樹脂が好ましい。
【００５９】
また、この場合の複合体１００又はプリプレグ２００における繊維シートは、後述するように、当該複合体又はプリプレグに多数の空孔を生じさることができるように、内部に多数の密閉構造の空孔を有しているものが好適である。このような繊維シートを構成する繊維としては、耐熱性合成繊維又はガラス繊維が好適であり、耐熱性合成繊維としては、芳香族ポリアミド繊維又はポリイミド繊維が挙げられる。なかでも、繊維シートとしては、アラミド繊維の不織布が特に好ましく、具体的には、ケブラー（登録商標、デュポン社製）が商業的に入手可能である。
【００６０】
ビア４０４を構成する導電性樹脂組成物としては、樹脂及び金属微粒子を含むものが好ましい。樹脂としては、複合体１００等において用いた熱硬化性樹脂が好ましく、なかでも、エポキシ樹脂、フェノール樹脂、熱硬化性ポリブタジエン及びポリイミドからなる群より選ばれる少なくとも一種の熱硬化性樹脂が好適である。特に、樹脂が、上述の複合体１００等に含まれる樹脂組成物中の成分と反応し得るものであると、ビア４０４と絶縁基板４１０との密着性が極めて良好となることから好ましい。
【００６１】
金属微粒子としては、金、銀、銅、パラジウム、ニッケル及びこれらの合金からなる群より選ばれる少なくとも一種の金属微粒子が好ましい。これらの金属微粒子を含む導電性樹脂組成物は電気伝導性が高いことから、かかる組成物を含むビアによれば、回路パターン同士を良好に接続することが可能となる。
【００６２】
また、金属微粒子としては、その平均粒子直径が０．２〜２０μｍの範囲である大きさを有するものが好ましい。このような大きさを有する金属微粒子は樹脂中で安定化されることから、これにより導電性樹脂組成物も安定化されて取り扱いが容易となる。さらに、導電性樹脂組成物中の金属微粒子の含有量は、８０〜９２．５質量％であると好ましい。こうすれば、良好な導電性を有するビア４０４を形成することが容易となる。
【００６３】
絶縁基板４１０に設けられた貫通孔４０３は、その直径が５０〜３００μｍであると好ましい。このような直径を有する貫通孔４０３中に上述したような導電性樹脂組成物が充填されて形成されたビア４０４は、回路パターン同士を良好に接続することができる。
【００６４】
ここで、図４に示すように、絶縁基板４１０における貫通孔４０３の内壁は凹凸を有している。換言すれば、貫通孔４０３の内壁は、多数の凹部４３０が形成された状態となっている。この凹凸は、絶縁基板４１０の原料である複合体１００又はプリプレグ２００中の空孔が、プリント配線板４００の製造時に貫通孔４０３の内壁に露出することによって形成されたものである。
【００６５】
そして、絶縁基板４１０においては、導電性樹脂組成物は、貫通孔４０３内に十分に満たされており、したがって、貫通孔４０３の凹部４３０にも十分に充填された状態となっている。逆に言えば、ビア４０４を構成する導電性樹脂組成物は、複数の凸部を有しており、しかも、この凸部が絶縁基板４１０側に突出した形状となっている。
【００６６】
次に、図５を参照して第１の形態に係るプリント配線板の製造方法について説明する。図５は、第１の形態のプリント配線板の製造方法における製造工程を模式的に示す図である。
【００６７】
プリント配線板４００の製造においては、まず、繊維シートに樹脂組成物を含浸させた複合体５００（図１に示す複合体１００において貫通孔１０３を有していないもの）を準備した後、この複合体５００の両面を、ポリエチレンテレフタレート等からなるカバーフィルム５５０ａ，５５０ｂで被覆する（図５（ａ））。図示されるように、複合体５００は、内部に多数の空孔、好ましくは密閉構造の空孔５４０を有している。複合体５００中の空孔５４０の比率は、例えば、４０体積％程度であると好ましい。なお、プリント配線板４００の製造においては、この複合体５００に代えて、樹脂組成物が半硬化されたいわゆるプリプレグを用いてもよい（以下の第２〜第５の形態においても同様）。
【００６８】
次に、カバーフィルム５５０ａ，５５０ｂで覆われた複合体５００に対し、レーザー加工法等により貫通孔５０３を設ける（図５（ｂ））。レーザー加工法に用いるレーザー光としては、炭酸ガスレーザー、ＹＡＧレーザー及びエキシマレーザーからなる群より選ばれる少なくとも一種のレーザー光が好ましい。
【００６９】
この貫通孔５０３内に、上述した導電性樹脂組成物からなるビア４０４を形成するための導電性ペースト５０４を充填する（図５（ｃ））。導電性ペースト５０４としては、導電性樹脂組成物を構成し得る樹脂及び金属微粒子を、例えば三本ロールにより混錬したものが挙げられる。
【００７０】
ここで、導電性ペースト５０４は、例えば、貫通孔５０３が設けられた複合体５００に対し、印刷機を用いてカバーフィルム５５０ａ，５５０ｂの上から導電性ペーストを印刷することによって充填することができる。印刷法としては、例えば、ロールコーティング法が挙げられる。そして、この印刷においては、カバーフィルム５５０ａ，５５０ｂは、印刷マスクとして機能するほか、複合体５００表面の汚染を防止する保護膜として機能する。
【００７１】
また、かかる工程においては、貫通孔５０３内に導電性ペースト５０４が充填されるとともに、当該ペースト中の樹脂が複合体５００中にも浸透し始める。これにより、導電性ペースト５０４が、貫通孔５０３の表面に露出した空孔５４０内に充填される（図５（ｄ））。こうして、貫通孔５０３においては、その内壁表面に形成された凹部５０３にまで導電ペースト５０４が充填されることとなる。
【００７２】
その後、導電ペースト５０４が充填された複合体５００から、カバーフィルム５５０ａ，５５０ｂを剥離した後、この複合体５００の両面に、銅箔等の金属箔５２０ａ及び金属箔５２０ｂをそれぞれ張り付ける（図５（ｅ））。続いて、金属箔５２０ａ，５２０ｂが貼り付けられた複合体５００を、例えば、２０〜８０ｋｇｆ／ｃｍ２、１７０〜２６０℃の条件で１〜２時間程度加熱・加圧して、これらを圧着する（図５（ｆ））。この加熱・加圧によって、複合体５００中の樹脂組成物及び導電性ペースト５０４中の樹脂が圧縮されるとともに硬化する。その結果、複合体５００及び導電性ペースト５０４は、それぞれプリント配線板４００における絶縁基板４１０及びビア４０４となる。
【００７３】
また、加圧の際には、複合体５００中の樹脂組成物が圧縮されるため、当該複合体内部の空孔５４０も強く圧縮されて微小となる。これにより、硬化後の複合体５００、すなわち絶縁基板４１０においては、空孔５４０は、その体積比率が極めて小さくなり、通常、肉眼では視認できない程度となる。例えば、上記複合体５００において体積比率で４０％存在していた空孔５４０は、上述した条件の圧縮を行うことによって０〜１体積％程度となるまで圧縮され、ほぼ消失する。
【００７４】
さらに、導電性ペースト５０４中の樹脂は、上述した加熱・加圧によって金属微粒子間から押し出されて複合体５００中に浸透する。これによりビア４０４中の金属微粒子の含有率が、導電性ペースト５０４の状態のときよりも高められる。このような樹脂の浸透は、導電性ペースト中の樹脂を一部染料に置換することで確認できる。また、導電性ペースト５０４に用いる樹脂として、上述したように複合体５００中の樹脂を反応し得るものを選択した場合は、加熱・加圧により、凹部５３０に充填された導電性ペースト５０４中の樹脂と複合体５００中の樹脂との間に化学的な結合が生じることになる。こうすれば、ビア４０４と絶縁基板４１０との間のアンカー効果が一層向上する。
【００７５】
そして、プリント配線板４００の製造においては、絶縁基板４１０（複合体５００の硬化物）の両面の金属箔５２０ａ，５２０ｂを所定の形状にパターニングして、回路パターン４２０ａ，４２０ｂを形成する。なお、パターニング方法としては公知の方法が適用でき、例えば、感光性樹脂組成物等を用いてレジストを形成し、エッチング等により金属箔の不要な部分を除去する方法が挙げられる。
【００７６】
（第２の形態）
図６は、第２の形態のプリント配線板の製造方法における製造工程を模式的に示す図である。第２の形態においては、回路パターンを複数層有する多層プリント配線板を製造する。
【００７７】
まず、図６（ａ）に示す内層プリント配線板６００、中間接続体６４０ａ，６４０ｂ及び金属箔６５０ａ，６５０ｂを準備する。内層プリント配線板６００は、上述したプリント配線板４００と同様の構成を有するものである。すなわち、絶縁基板６１０の両側に内層回路パターン６２０ａ及び内層回路パターン６２０ｂを備えた構造を有しており、この絶縁基板６１０は、所定の部位に設けられた貫通孔６０３に導電性ペーストが充填されてなるビア６０４を有している。この貫通孔６０３の内壁は、多数の凹部を有した形状となっている。このような内層プリント配線板６００は、プリント配線板４００と同様の製造方法により得ることができる。
【００７８】
中間接続体６４０ａ，６４０ｂは、上述した複合体１００と同様の構成を有する複合体６４２ａ，６４２ｂを備えるものである。これらの複合体６４２ａ，６４２ｂには、貫通孔６４３ａ，６４３ｂが設けられており、貫通孔６４３ａ，６４３ｂにはそれぞれ導電ペースト６４４ａ，６４４ｂが充填されている。この中間接続体６４０ａ，６４０ｂは、例えば、上述したプリント配線板４００の製造において、図５（ａ）〜（ｄ）に示す工程を行った後、カバーフィルム５５０ａ，５５０ｂを除去することによって得ることができる。また、金属箔６５０ａ，６５０ｂは、プリント配線板における回路パターンを構成し得る公知の金属材料から構成され、例えば、銅等からなるものが例示できる。
【００７９】
第２の形態においては、これらの内層プリント配線板６００、中間接続体６４０ａ，６４０ｂ及び金属箔６５０ａ，６５０ｂを、図６（ａ）に示す順、すなわち、内層配線板６００の両側に中間接続体６４０ａ，６４０ｂが位置し、この中間接続体６４０ａ，６４０ｂの両側に導体箔６５０ａ，６５０ｂが位置するように配置して、これらを重ね合わせる（図６（ｂ））。
【００８０】
続いて、これらを、上述したプリント配線板４００の製造におけるのと同様の条件で加熱・圧着することにより接着して、積層体６６０を得る（図６（ｃ））。この加熱・圧着によって、複合体６４２ａ，６４２ｂ及び導電ペースト６４４ａ，６４４ｂは、これらに含まれる樹脂成分が硬化することにより、絶縁層６７２ａ，６７２ｂ及びビア６７４ａ，６７４ｂとなる。こうして、中間接続体６４０ａ，６４０ｂから層間絶縁層６７０ａ，６７０ｂが形成される。
【００８１】
そして、第２の形態においては、この積層体６６０における最外層の導体箔６５０ａ，６５０ｂをエッチング等により所望のパターンを有するように加工して、外層回路パターン６８０ａ，６８０ｂを形成し、これにより４層構造の多層プリント配線板であるプリント配線板６９０を得る（図６（ｄ））。
【００８２】
なお、第２の形態においては、例えば、得られたプリント配線板６９０を内層プリント配線板として用いて、図６（ａ）〜（ｄ）の工程を繰り返し行うことにより、任意の層数の多層プリント配線板を得ることもできる。また、多層プリント配線板を製造する方法としては、上述した方法のほか、例えば、２以上のプリント配線板６００の間に、上述した中間接続体６４０を挟持して、これらを加熱・圧着する方法も挙げられる。
【００８３】
（第３の形態）
図７は、第３の形態のプリント配線板の製造方法における製造工程を模式的に示す図である。第３の形態においては、第１の形態と同様に、両面プリント配線板を製造する。
【００８４】
まず、第１の形態のプリント配線板の製造と同様に、複合体７００の両面をカバーフィルム７５０ａ及びカバーフィルム７５０ｂでそれぞれ被覆する（図７（ａ））。ここで、複合体７００は、第１の形態における複合体５００と同様、密閉構造の空孔を有するものであるが、第３の形態においては、特に、複合体７００として、この空孔の空孔径及び含有率（体積％）を制御し易いものを用いる。このような複合体７００としては、加熱・加圧により圧縮する性質を有するものが好ましい。例えば、不織布に熱硬化性樹脂を含浸した繊維シートと、エポキシ樹脂とを組み合わせた複合体が挙げられる。
【００８５】
次に、カバーフィルム７５０ａ，７５０ｂで覆われた複合体７００を、予備加熱・加圧して厚さ方向に圧縮し、空孔７４０の空孔径及び含有率が所望の値となるように調整する（図７（ｂ））。ここで、予備加熱・加圧の条件は、あらかじめ求めた加熱・加圧条件と空孔径及び含有率との関係に基づいて設定することができ、複合体７００中の樹脂組成物の硬化が生じない程度の条件とすることが好ましい。
【００８６】
続いて、第１の形態と同様にして、カバーフィルム７５０ａ，７５０ｂで覆われた複合体７００に貫通孔７０３を設ける（図７（ｃ））。この際、図示されるように、貫通孔７０３の壁面の近傍に存在していた空孔７４０が、この壁面に露出することによって、凹部７３０となる。その後、この貫通孔７０３内に導電性ペースト７１４を充填した後、カバーフィルム７５０ａ，７５０ｂを除去する（図７（ｄ））。
【００８７】
それから、導電性ペースト７１４が充填された複合体７００の両面に、銅箔等の金属箔７２０ａ，７２０ｂを貼り付けた後、例えば、第１の形態と同様の条件で加熱・加圧する。これにより、複合体７００と金属箔７２２ａ，７２２ｂとが圧着されるとともに、複合体７００中の樹脂組成物、及び、導電性ペースト７１４中の樹脂が硬化する。また、この加熱・加圧によって複合体７００が圧縮されて、空孔７４０がほぼ消失する。こうして、複合体７００及び導電性ペースト７１４から、絶縁基板７１０及びビア７０４がそれぞれ形成される。
【００８８】
そして、絶縁基板７１０の両側に積層された金属箔７２２ａ，７２２ｂを、第１の形態と同様に、エッチング等により所望の形状に加工し、回路パターン７２０ａ，７２０ｂを形成して、プリント配線板７９０を得る。
【００８９】
本実施形態においても、貫通孔７０３内に充填された導電性ペースト７１４は、空孔７４０に由来する貫通孔７０３内壁の凹部７３０内に充填されることとなる。これにより、導電性ペースト７１４から得られたビア７０４は、一部が絶縁基板７１０側に突出した形状となる。したがって、絶縁基板７１０とビア７０４とは、上記構造に基づくアンカー効果によって良好な密着性を有するようになる。
【００９０】
（第４の形態）
図８は、第４の形態のプリント配線板の製造方法における製造工程を模式的に示す図である。第４の形態においては、複数層の回路パターンを有する多層プリント配線板を製造する。
【００９１】
第４の形態では、まず、図８（ａ）に示す内層プリント配線板８００、中間接続体８４０ａ，８４０ｂ及び金属箔８５０ａ，８５０ｂを準備する。内層プリント配線板８００は、第１の形態のプリント配線板４００と同様の構成を有している。すなわち、絶縁基板８１０の両側に内層回路パターン８２０ａ及び内層回路パターン８２０ｂを備えており、この絶縁基板８１０は、所定の部位に設けられた貫通孔８０３に導電性ペーストが充填されてなるビア８０４を有している。また、金属箔８５０ａ，８５０ｂは、プリント配線板における回路パターンを構成し得る公知の金属材料から構成され、例えば、銅等からなるものが例示できる。
【００９２】
中間接続体８４０ａ，８４０ｂは、第２の形態における中間接続体６４０と同様の構成を有するものである。すなわち、複合体８４２ａ，８４２ｂから構成され、これらには、貫通孔８４３ａ，８４３ｂが設けられており、この貫通孔８４３ａ，８４３ｂにはそれぞれ導電性ペースト８４４ａ，８４４ｂが充填されている。ただし、第４の形態においては、中間接続体８４０ａ，８４０ｂとして、第３の形態のプリント配線板の製造方法における図７（ａ）〜（ｄ）の工程を行って得られたものを用いる。これにより、中間接続体８４０ａ，８４０ｂは、その空孔８４６ａ，８４６ｂが好適な空孔径及び含有率に調整されたものとなる。
【００９３】
第４の形態においては、内層プリント配線板８００、中間接続体８４０ａ，８４０ｂ及び金属箔８５０ａ，８５０ｂを、図８（ａ）に示す順、すなわち、内層配線板８００の両側に中間接続体８４０ａ，８４０ｂが位置するとともに、この中間接続体８４０ａ，８４０ｂの更に外側に導体箔８５０ａ，８５０ｂが位置するように配置し、これらを重ね合わせる（図８（ｂ））。
【００９４】
続いて、これらを、上述したプリント配線板４００の製造におけるのと同様の条件で加熱・加圧することにより接着して、積層体８６０を得る。この加熱・圧着によって、複合体８４２ａ，８４２ｂ及び導電ペースト８４４ａ，８４４ｂは、これらに含まれる樹脂成分が硬化することにより、絶縁層８７２ａ，８７２ｂ及びビア８７４ａ，８７４ｂとなる。こうして、中間接続体８４０ａ，８４０ｂから層間絶縁層８７０ａ，８７０ｂが形成される。また、この加熱・加圧により、内層プリント配線板８００における内層回路パターン８２０ａ及び内層回路パターン８２０ｂは、それぞれ中間接続体８４０ａ及び中間接続体８４０ｂ側に食い込んだ構造となる。
【００９５】
そして、第４の形態においては、この積層体８６０における最外層の導体箔８５０ａ，８５０ｂをエッチング等により所望のパターンを有するように加工して、外層回路パターン８８０ａ，８８０ｂを形成し、これにより４層構造の多層プリント配線板であるプリント配線板８９０を得る。
【００９６】
なお、第４の形態のプリント配線板の製造方法においても、上述した第２の形態と同様、得られたプリント配線板８９０を内層プリント配線板として用い、図８（ａ）〜（ｄ）の工程を繰り返すことによって、所望の層数の多層プリント配線板を得ることができる。
【００９７】
（第５の形態）
図９は、第５の形態のプリント配線板の製造方法における製造工程を模式的に示す図である。第５の形態においては、複数層の回路パターンを備える多層プリント配線板を製造する。
【００９８】
まず、図９（ａ）に示す外層プリント配線板９００，９０２、及び、中間接続体９４０を準備する。外層プリント配線板９１０，９０２は、上述したプリント配線板４００と同様の構成を有するものである。すなわち、外層プリント配線板９００は、絶縁基板９１０の両側に外層回路パターン９２０ａ及び外層回路パターン９２０ｂを備えた構造を有している。また、この絶縁基板９１０は、所定の部位に設けられた貫通孔９０３に導電性ペーストが充填されてなるビア９０４を有している。また、貫通孔９０３の内壁は、多数の凹部９３０が形成された状態となっている。
【００９９】
同様に、外層プリント配線板９０２においても、絶縁基板９１２の両側に外層回路パターン９２２ａ，９２２ｂがそれぞれ配置されており、絶縁基板９１２には、所定の部位に設けられた貫通孔９０５に導電性ペーストが充填されてなるビア９０６が形成されている。また、貫通孔９０５の内壁は、多数の凹部９３２が形成された状態となっている。これらの外層プリント配線板９００，９０２は、上述したプリント配線板４００と同様にして得ることができる。
【０１００】
また、中間接続体９４０は、第２の形態における中間接続体６４０と同様の構成を有するものである。すなわち、複合体９４２から構成され、これらには、貫通孔９４３が設けられており、この貫通孔９４３には導電性ペースト９４４が充填されている。この中間接続体９４０は、第２の形態における中間接続体６４０の製造方法、又は、第４の形態における中間接続体８４０の製造方法と同様にして得ることができる。
【０１０１】
第５の形態においては、外層プリント配線板９００，９０２及び中間接続体９４０を、図９（ａ）に示す順、すなわち、中間接続体９４０の両側に外層プリント配線板９００及び外層プリント配線板９０２が位置するように配置して、これらを重ね合わせる（図９（ｂ））。つまり、外層プリント配線板９００及び外層プリント配線板９０２で、中間接続体９４０を挟持する。
【０１０２】
そして、これらを、上述したプリント配線板４００の製造におけるのと同様の条件で加熱・加圧して接着することにより、プリント配線板９９０を得る。この加熱・加圧によって、複合体９４２及び導電ペースト９４４は、これらに含まれる樹脂成分が硬化することにより、層間絶縁層９７２及びビア９７４となる。こうして、中間接続体９４０から層間絶縁層９７０が形成される。また、この加熱・加圧によって、外層プリント配線板９１０，９１２における外層回路パターン９２０ｂ及び外層回路パターン９２２ａが、それぞれ中間接続体９４０側に食い込んだ構造となる。
【０１０３】
なお、第５の形態においては、外層プリント配線板と中間接続体とを交互に複数積層させるか、または、外層プリント配線板として、上述した方法により得られたプリント配線板９９０を用いることで、任意の層数の多層プリント配線板を得ることができる。
【０１０４】
（絶縁基板又は絶縁層とビアとの一体化構造）
上述した第１〜第５の形態のプリント配線板の製造方法においては、プリント配線板における絶縁基板とビア、及び／又は、層間絶縁層における絶縁層とビアとが、以下に示すような一体化構造を形成している。以下、かかる一体化構造の一例として、プリント配線板における絶縁基板とビアとの一体化構造について、図１０を参照して説明する。
【０１０５】
図１０は、プリント配線板におけるビア形成部の断面構造の例を模式的に示す図である。まず、図１０（ａ）に示す構造は、複合体１０として、アラミドからなる繊維シートにエポキシ樹脂を含浸させて予備加熱・加圧したものを用い、この複合体１０に炭酸ガスレーザーにより貫通孔１５を設けて、その内部に銀パウダーをエポキシ樹脂に分散させた導電性ペースト１４を充填し、さらに、複合体１０の両側に銅箔１３を配置して得られたものである。
【０１０６】
図示されるように、複合体１０は多数の空孔１２ａを有している。これらの空孔１２ａのうち、貫通孔１５の内壁近傍にあるものは、当該内壁に露出することによって凹部１２ｂを形成している。そして、この貫通孔１５に充填された導電性ペースト１４は、上述した凹部１２ｂ内にも充填された状態となる。このような状態の複合体１０を加熱・加圧することで、導電性ペースト１４からなるビアが、複合体１０からなる絶縁基板における貫通孔１５の内壁に食い込んで一体化された構造を有するプリント配線板が得られる。こうして得られたプリント配線板においては、絶縁基板とビアとの間の密着性が、上記構造に基づくアンカー効果によって極めて良好となる。
【０１０７】
また、図１０（ｂ）に示す構造は、貫通孔１５を設ける際の炭酸ガスレーザーの照射エネルギーを小さくしたこと以外は、上記図１０（ａ）に示したのと同様にして得られたものである。
【０１０８】
図示されるように、複合体１０中の繊維シート１６が、貫通孔１５内部に突出した状態となっている。これは、貫通孔１５を設ける際の炭酸ガスレーザーの照射エネルギーが低いことから、繊維シート１６が十分に除去されなかったためである。このように繊維シート１６が突出していることから、貫通孔１５内においては、この繊維シート１５が、導電性ペースト１４中に食い込んだ状態となっている。そして、このような状態の複合体１０を加熱・加圧することで、繊維シート１６が、導電性ペースト１４からなるビアに食い込んで一体化された構造を有するプリント配線板が得られる。こうして得られたプリント配線板においては、絶縁基板とビアとの間の密着性が、上記構造に基づくアンカー効果によって極めて良好となる。
【０１０９】
さらに、図１０（ｃ）に示す構造は、導電性ペースト１４中の樹脂、及び、複合体１０中の樹脂として、互いに更に相溶性に優れるものを用いたこと以外は、上記図１０（ａ）に示したのと同様にして得られたものである。
【０１１０】
図示されるように、導電性ペースト１４と複合体１０とは、その境界部（貫通孔１５における内壁近傍）において、導電性ペースト１４中の樹脂が複合体１０側に含浸することによって混在相１７を形成しており、これにより一体化された状態となっている。これは、導電性ペースト１４中の樹脂と、複合体１０中の樹脂とが相溶性に優れるためである。そして、このような状態の複合体１０を加熱・加圧することで、絶縁基板とビアとが混在相により一体化された構造を有するプリント配線板が得られる。こうして得られたプリント配線板においては、絶縁基板とビアとの密着性が、上記構造に基づいて極めて良好となる。また、このプリント配線板におけるビアは、導電性ペースト１４中の樹脂が絶縁基板側に移動したことによって、導電性成分（銀パウダー）の濃度が高くなっており、より優れた導電性を有するものとなる。
【０１１１】
以上のように、上述した実施形態の製造方法においては、絶縁基板及び／又は層間絶縁層を、本発明の複合体（又はプリプレグ）を用いて形成している。このため、本実施形態のプリント配線板（両面プリント配線板又は多層プリント配線板）の製造においては、絶縁基板等を構成する複合体から樹脂硬化物や繊維シートの破片等の異物が脱落することが少なく、このような異物の脱落に起因する回路パターン（内層及び外層）の断線も極めて生じ難い。
【０１１２】
また、上述のように、絶縁基板や層間絶縁層においては、ビアの形成部において上述したような一体化構造が形成されていることから、絶縁基板等とビアを構成している導電性樹脂組成物と間の密着性が高くなっている。このような構造を有するプリント配線板は、ビアのずれ等が極めて生じ難く優れた信頼性を有するものとなる。
【図面の簡単な説明】
【０１１３】
【図１】実施形態の複合体の断面構造を模式的に示す図である。
【図２】実施形態のプリプレグの断面構造を模式的に示す図である。
【図３】実施形態の金属箔張積層板の断面構造を模式的に示す図である。
【図４】第１の形態の製造方法により得られたプリント配線板の断面構造を模式的に示す図である。
【図５】第１の形態のプリント配線板の製造方法における製造工程を模式的に示す図である。
【図６】第２の形態のプリント配線板の製造方法における製造工程を模式的に示す図である。
【図７】第３の形態のプリント配線板の製造方法における製造工程を模式的に示す図である。
【図８】第４の形態のプリント配線板の製造方法における製造工程を模式的に示す図である。
【図９】第５の形態のプリント配線板の製造方法における製造工程を模式的に示す図である。
【図１０】プリント配線板におけるビア形成部の断面構造の例を模式的に示す図である。
【符号の説明】
【０１１４】
１００…複合体、１０１…繊維シート、１０２…樹脂組成物、１０３…貫通孔、２００…プリプレグ、２０１…繊維シート、２０２…半硬化樹脂層、２０３…貫通孔、３００…金属張積層板、３０１…絶縁基板、３０２…導電体層、３０３…貫通孔、３０４…導電体、４００…プリント配線板、４０３…貫通孔、４０４…ビア、４１０…絶縁基板、４２０ａ，４２０ｂ…回路パターン、４３０…凹部、５００…複合体、５０３…貫通孔、５０４…導電性ペースト、５２０ａ，５２０ｂ…金属箔、５３０…凹部、５４０…空孔、５５０ａ，５５０ｂ…カバーフィルム、６００…内層プリント配線板、６０４…ビア、６０３…貫通孔、６１０…絶縁基板、６２０ａ，６２０ｂ…内層回路パターン、６４０ａ，６４０ｂ…中間接続体、６４２ａ，６４２ｂ…複合体、６４３ａ，６４３ｂ…貫通孔、６４４ａ，６４４ｂ…ビア、６５０ａ，６５０ｂ…金属箔、６６０…積層体、６７０ａ，６７０ｂ…層間絶縁層、６７２ａ，６７２ｂ…絶縁層、６７４ａ，６７４ｂ…ビア、６８０ａ，６８０ｂ…外層回路パターン、７００…複合体、７０３…貫通孔、７０４…ビア、７１４…導電性ペースト、７２０ａ，７２０ｂ…回路パターン、７２２ａ，７２２ｂ…金属箔、７３０…凹部７４０…空孔、７５０ａ，７５０ｂ…カバーフィルム、７９０…プリント配線板、８００…内層プリント配線板、８０３…貫通孔、８０４…ビア、８１０…絶縁基板、８２０ａ，８２０ｂ…内層回路パターン、８４０ａ，８４０ｂ…中間接続体、８４２ａ，８４２ｂ…複合体、８４３ａ，８４３ｂ…貫通孔、８４４ａ，８４４ｂ…導電性ペースト、８５０ａ，８５０ｂ…金属箔、８６０…積層体、８７０ａ，８７０ｂ…層間絶縁層、８７２ａ，８７２ｂ…絶縁層、８７４ａ，８７４ｂ…ビア、８８０ａ，８８０ｂ…外層回路パターン８８０ａ，８８０ｂ、８９０…プリント配線板、９００，９０２…プリント配線板、９０３，９０５…貫通孔、９０４，９０６…ビア、９１０，９１２…絶縁基板、９２０ａ，９２０ｂ，９２２ａ，９２２ｂ…外層回路パターン、９４０…中間接続体、９４２…複合体、９４３…貫通孔、９４４…導電性ペースト、９７０…層間絶縁層、９７２…絶縁層、９７４…ビア。
【図１】
2006307067.tif 000003
【図２】
2006307067.tif 000004
【図３】
2006307067.tif 000005
【図４】
2006307067.tif 000006
【図５】
2006307067.tif 000007
【図６】
2006307067.tif 000008
【図７】
2006307067.tif 000009
【図８】
2006307067.tif 000010
【図９】
2006307067.tif 000011
【図１０】
2006307067.tif 000012